(57)【要約】  【課題】  耐熱性、耐薬品性および耐溶剤性に優れ、且つ塗膜の摩擦係数を下げたポリアミドイミド樹脂およびこれを含む組成物を提供する。  【解決手段】  樹脂末端構造を脂肪族アルカノールアミドで変性し、アミド基数とイミド基数を３０／７０〜６０／４０の範囲内の割合で有するポリアミドイミド樹脂。脂肪族アルカノールアミドの変性量はポリアミドイミド樹脂に対して０．２〜１５重量％であることが好まし。このようなポリアミドイミド樹脂に、エポキシ樹脂を併用してもよい。【選択図】  なし【特許請求の範囲】
【請求項１】
樹脂末端構造を脂肪族アルカノールアミドで変性し、アミド基数とイミド基数を３０／７０〜６０／４０の範囲内の割合で有するポリアミドイミド樹脂。
【請求項２】
脂肪族アルカノールアミドの変性量がポリアミドイミド樹脂に対して０．２〜１５重量％である請求項１記載のポリアミドイミド樹脂。
【請求項３】
請求項１又は２のいずれかに記載のポリアミドイミド樹脂とエポキシ樹脂を含有する硬化性樹脂組成物。
【発明の詳細な説明】
【技術分野】
【０００１】
本発明は金属基材に優れた密着性を有する塗膜を形成するすべり性付与ポリアミドイミド樹脂及び硬化性樹脂組成物に関する。
【背景技術】
【０００２】
ポリアミドイミド樹脂は、耐熱性、耐薬品性および耐溶剤性が優れているため、各種基材のコート剤としてエナメル線用ワニス、耐熱塗料などに広く使用されている。これらの用途では、フッ素樹脂や固体潤滑剤等を使用し摩擦係数を下げて耐摩耗用途で使用されている。フッ素樹脂などを使用する場合、フッ素樹脂のコストアップや分散の工程などコストがかかる。
【先行技術文献】
【特許文献】
【０００３】
【特許文献１】特開２００９−０９１５１１号公報
【発明の概要】
【発明が解決しようとする課題】
【０００４】
本発明は、耐熱性、耐薬品性および耐溶剤性に優れ、且つ塗膜の摩擦係数を下げたポリアミドイミド樹脂およびこれを含む組成物を提供するものである。
【課題を解決するための手段】
【０００５】
本発明は、アミド基数とイミド基数を３０／７０〜６０／４０を有し、且つ樹脂末端構造を脂肪族アルカノールアミドに変性したポリアミドイミド樹脂に関する。
【発明の効果】
【０００６】
本発明により従来のポリアミドイミド樹脂は、よりすべり性を付与でき、各種の耐摩耗用途などの耐熱塗料用途に有用である。
【発明を実施するための形態】
【０００７】
本発明に用いられるポリアミドイミド樹脂は、ジイソシアネート化合物、三塩基酸無水物及び脂肪族アルカノールアミドを反応させることにより製造することができる。
【０００８】
代表的な材料としてはジイソシアネート化合物として、４，４′−ジフェニルメタンジイソシアネート、キシリレンジイソシアネート、３，３′−ジフェニルメタンジイソシアネート、３，３′−ジメチル−４，４′−ジイソシアナトビフェニル、パラフェニレンジイソシアネート、トルエンジイソシアネート等、三塩基酸無水物としてトリメリット酸無水物等が挙げられる。併用可能な材料としては、例えばジカルボン酸化合物としてテレフタル酸、イソフタル酸、アジピン酸、テトラカルボン酸二無水物としてピロメリット酸二無水物、ベンゾフェノンテトラカルボン酸二無水物、ビフェニルテトラカルボン酸二無水物等が挙げられる。
【０００９】
本発明に用いられる脂肪族アルカノールアミドはやし油脂脂肪酸モノエタノールアミド、ラウリル酸イソプロパノールアミド、オレイン酸ジエタノールアミドなどである。
【００１０】
脂肪族アルカノールアミドの使用量は、ポリアミドイミド樹脂構造内の０．２〜１５重量％の範囲とされる。変性量は、０．５〜１０重量％、好ましくは１．５〜７．５重量％の範囲となる。長鎖アルキル構造を有する化合物の使用量が０．２重量部未満では、そのすべり性が発現しにくくなり、１５重量％を超えると耐熱性やすべり性、金属基板への密着性が劣る傾向がある。
【００１１】
上記の合成条件は多様であり、一概に特定できないが、例えば最も代表的なジイソシアネート化合物と三塩基酸無水物を反応させる方法については、特開平４−３９３２３号公報などに例示されている。
【００１２】
脂肪族アルカノールアミドのポリアミドイミド樹脂への変性法について特に制限はないが、例えば合成中に反応させる方法や合成後に反応させる方法がある。反応は使用するイソシアネートに脂肪族アルカノールアミドのアルコールが反応しウレタン結合を生成する。
【００１３】
また、ポリアミドイミド樹脂の数平均分子量は１０，０００〜５０，０００の範囲とされる。数平均分子量が１０，０００未満では、造膜性が低下し、５０，０００を超えると、最終的に得られるポリアミドイミド樹脂又はそれを含む組成物の粘度が高くなり塗装時の作業性が劣る傾向がある。ポリアミドイミド樹脂の数平均分子量は、樹脂合成時に樹脂をサンプリングしてゲルパーミエイションクロマトグラフ（ＧＰＣ）などの分析機器を用いて測定し、目的の数平均分子量になるまで合成を継続することにより上記の範囲に管理される。
【００１４】
本発明に係るポリアミドイミド樹脂又はそれを含む組成物は、Ｎ−メチル−２−ピロリドン、Ｎ，Ｎ′−ジメチルホルムアミド等の極性溶媒、キシレン、トルエン等の芳香族炭化水素、メチルエチルケトン、メチルイソブチルケトン、γ−ブチロラクトン、δ−ヴァレロラクトン等のケトン類などの溶媒で希釈され、適当な粘度に調整して用いられる。
【００１５】
ポリアミドイミド樹脂を含む硬化性樹脂組成物は、硬化剤としてエポキシ樹脂、メラミン樹脂、ブロックイソシアネートなどを含むことができる。硬化剤としては、特に、エポキシ樹脂が好ましい。
【００１６】
本発明に係るすべり性付与ポリアミドイミド樹脂及び硬化性樹脂組成物は、金属基材の絶縁皮膜、保護コートなどに好適な耐熱性樹脂および耐熱性樹脂組成物であり、これを用いて金属基材の被覆、非粘着用途への応用、環状のベルトに適用することができる。
【００１７】
以下、本発明を実施例によりさらに詳しく説明するが、本発明はこれらに制限されるものではない。
【実施例１】
【００１８】
４，４′−ジフェニルメタンジイソシアネート２５０．３ｇ（１．０モル）、無水トリメリット酸１９２．１ｇ（１．０モル）、オレイン酸ジエタノールアミド２２．１ｇ（ポリアミドイミドに対して５重量％）およびＮ−メチル−２−ピロリドン６６０ｇを２リットルのフラスコに仕込み、撹拌しながら約３時間で温度を１３０℃に上昇し、この温度で６時間保温して数平均分子量１７０００のポリアミドイミド樹脂溶液を得た。
【実施例２】
【００１９】
４，４′−ジフェニルメタンジイソシアネート２５７．５ｇ（１．０３モル）、無水トリメリット酸１９２．１ｇ（１．００モル）、ヤシ油脂ジエタノールアミド２．２５ｇ（０．５重量％）Ｎ−メチル−２−ピロリドン９０４ｇを２リットルのフラスコに仕込み、撹拌しながら約２時間で温度を１３０℃に上昇し、この温度で６時間保温して数平均分子量１８１００のポリアミドイミド樹脂溶液を得た。
【実施例３】
【００２０】
４，４′−ジフェニルメタンジイソシアネート１３２．７ｇ（０．５３モル）、３，３′−ジメチル−４，４′−ジイソシアナトビフェニル１３２．２（０．５モル）無水トリメリット酸１９２．１ｇ（１．００モル）、ヤシ油脂モノエタノールアミド３２．０（７重量％）Ｎ−メチル−２−ピロリドン９０４ｇを２リットルのフラスコに仕込み、撹拌しながら約２時間で温度を１３０℃に上昇し、この温度で６時間保温して数平均分子量１６９００のポリアミドイミド樹脂溶液を得た。
【実施例４】
【００２１】
４，４′−ジフェニルメタンジイソシアネート１０７．６ｇ（０．４３モル）、３，３′−ジメチル−４，４′−ジイソシアナトビフェニル１５８．６（０．モル）無水トリメリット酸１９２．１ｇ（１．００モル）、オレイン酸ジエタノールアミド２２．９ｇ（５重量％）Ｎ−メチル−２−ピロリドン９０４ｇを２リットルのフラスコに仕込み、撹拌しながら約２時間で温度を１３０℃に上昇し、この温度で６時間保温して数平均分子量１７４００のポリアミドイミド樹脂溶液を得た。
【００２２】
比較例１
４，４′−ジフェニルメタンジイソシアネート２５７．５ｇ（１．０３モル）、無水トリメリット酸１９２．１ｇ（１．００モル）およびＮ−メチル−２−ピロリドン６６０ｇを２リットルのフラスコに仕込み、撹拌しながら約３時間で温度を１３０℃に上昇し、この温度で４時間保温してポリアミドイミド樹脂溶液を得た。得られたポリアミドイミド樹脂の数平均分子量は１８０００であった。
【００２３】
試験例
実施例及び比較例で得られたポリアミドイミド樹脂溶液にエポキシ樹脂を重量％で樹脂分中１０％添加し試験溶液を作製し、基材（アルミニウム板ＪＩＳ  Ｈ  ４０００、厚み１ｍｍ、未研摩）に塗布した後２３０℃で３０分間焼付けて膜厚約２０μｍの塗膜板を作製し、初期の密着性を測定した。（１）密着性は旧ＪＩＳ  Ｋ  ５４００に準じて測定した（％、クロスカット残率）。（２）すべり性：ＳＵＳ４０３製の球を荷重３ｋｇｆ、ストローク１０ｍｍ、速度０．５ｍ／ｓで５００回往復させ摩擦係数を測定した。（３）機械的特性（機械的強度、弾性率及び伸び率の測定）ＰＡＩ樹脂組成物を２３０℃で３０分加熱硬化し、膜厚が約２０μｍ、幅１０ｍｍ、長さが６０ｍｍの塗膜を形成する。得られた塗膜を、引張試験機を用いて、チャック間長さ２０ｍｍ、引張速度５ｍｍ／分の条件で引張試験を行い、機械的特性を求めた。
【００２４】
【表１】
2014031466.tif 000002
【００２５】
表１から、実施例１〜４で得られたポリアミドイミド樹脂溶液を用いて得られた塗膜は比較例１のポリアミドイミド樹脂溶液を用いて得られた塗膜と比較してすべり性が優れていることが示される。